(57)【特許請求の範囲】
【請求項１】
バインダー水分散液と架橋剤と芯・鞘型粒子ＣＳとからなる陰極析出性の電着プライマー組成物であって、
該芯・鞘型粒子が、芯部Ｃと鞘部Ｓを形成する触媒とからなり、
該鞘部Ｓが、ＺｎＯ、Ｃｅ２Ｏ３、ＣｅＯ２、ＣｕＯ、Ｃｕ２Ｏ、ＳｎＯ、ＳｎＯ２、Ｂｉ２Ｏ３、ＷＯ３、Ｙ２Ｏ３、Ｌａ２Ｏ３、ＭｎＯ２、ＭｏＯ２、Ｎｄ２Ｏ３、ＮｄＯ２、ＶＯ２、ＶＯ３、およびＶ２Ｏ５からなる群から選ばれ、
該芯部が、ＳｉＯ２、ＴｉＯ２、Ａｌ２Ｏ３、ＺｒＯ２、Ｆｅ２Ｏ３およびＦｅ３Ｏ４からなる群から選ばれる物質または一種以上の物質の混合物である触媒的に不活性の無機支持体であり、該芯・鞘型粒子が透過型電子顕微鏡（ＴＥＭ）による測定で決められた最大径として１０００ｎｍを持ち、透過型電子顕微鏡（ＴＥＭ）による測定で決められた芯・鞘型粒子の直径及び芯部の直径から計算された鞘部Ｓの厚みが５０ｎｍ以下であり、
前記触媒が、芯部Ｃの表面上に、相互に接触するあるいは離れた個別粒子の形で配列しており、
該芯・鞘型粒子が、第二の連続液相ＩＩ中に第一の分散液相Ｉが入った形の乳懸濁液から出発して製造可能であり、
前記第一の分散液相Ｉ及び前記第二の連続液相ＩＩは、それらの極性の違いに基づいて互いに非混和の液相であり、
第一の分散液相Ｉは、サブミクロン粒子状の芯部形成固体Ｃと分子的に分散・溶解した鞘部用前駆体物質ＰＳと、を含み、
乳懸濁液の第一の分散液相Ｉ中で、サブミクロン芯・鞘型粒子ＣＳが、鞘部用前駆体物質ＰＳの化学変換または物理変換により生産されることを特徴とする
電着プライマー組成物。
【請求項２】
第一の分散液相Ｉが第二の連続液相ＩＩ中に存在する形の乳懸濁液が、
第一の分散液相Ｉ中に芯部形成固体Ｃのサブミクロン粒子と、分子的に分散溶解した鞘部用前駆体物質ＰＳを含み、かつ前記乳懸濁液は、
第一の液相Ｉ中に芯部形成固体Ｃのサブミクロン粒子が存在する懸濁液から出発し、
ここに鞘部用前駆体物質ＰＳを添加して分子的に分散溶解させ、
次いで第二の液相ＩＩを加えて、エネルギーを供給しながら第一の液相Ｉとともに乳化させて製造される、
請求項１に記載の陰極析出性の電着プライマー組成物。
【請求項３】
第一の分散液相Ｉが第二の連続液相ＩＩ中に存在する形の乳懸濁液が、
第一の分散液相Ｉ中に芯部形成固体Ｃのサブミクロン粒子と、分子的に分散溶解した鞘部用前駆体物質ＰＳを含み、かつ前記乳懸濁液は、
分散相として第一の液相Ｉ中に含まれる芯部形成固体Ｃのサブミクロン粒子が、
連続層としての第二の液相ＩＩに存在する乳懸濁液から出発し、
第一の液相Ｉと混和可能であるが第二の液相ＩＩとは混和しない第三の液相ＩＩＩ中に含まれる鞘部用前駆体物質ＰＳを添加し、
エネルギーを供給しながら、前駆体物質ＰＳを含む第三の液相ＩＩＩと、
第二の液相ＩＩと混和可能であるが第一と第三の液相ＩＩＩとは混和しない第四の液相ＩＶとから乳化液を形成し、
エネルギーの供給により、第一の液相Ｉの液滴と第三の液相ＩＩＩの液滴とが合一されて製造される
請求項１または２に記載の陰極析出性の電着プライマー組成物。
【請求項４】
第一の分散液相Ｉが第二の連続液相ＩＩ中に存在する形の乳懸濁液が、
第一の分散液相Ｉ中に芯部形成固体Ｃのサブミクロン粒子と、分子的に分散溶解した鞘部用前駆体物質ＰＳと反応物質Ｒとを含み、かつ前記乳懸濁液は、
分散相としての第一の液相Ｉに含まれる芯部形成固体Ｃのサブミクロン粒子と分子的に分散溶解した鞘部用前駆体物質ＰＳが、連続層としての第二の液相ＩＩ中に存在する乳懸濁液から出発し、
反応物質Ｒを第二の連続液相ＩＩに添加し第一の分散液相Ｉ中の液滴に拡散させるか、
第一の分散液相Ｉと混和可能であるが第二の連続液相ＩＩには非混和の他の液相Ｖに添加し、
エネルギーを供給しながら、反応物質Ｒを含む他の液相Ｖと他の液相ＶＩとから乳化液を形成し、
この乳化液の液滴を、芯部形成固体Ｃと鞘部用前駆体物質ＰＳとを含む第一の分散液相Ｉの液滴と強制的に合一させて製造される
請求項１〜３のいずれか一項に記載の陰極析出性の電着プライマー組成物。
【請求項５】
第一の分散液相Ｉが第二の連続液相ＩＩ中に存在する形の乳懸濁液が、
第一の分散液相Ｉ中に芯部形成固体Ｃのサブミクロン粒子と、分子的に分散溶解した鞘部用前駆体物質ＰＳと反応物質Ｒとを含み、かつ
第一の分散液相Ｉが第二の連続液相ＩＩ中に存在し、第一の分散液相Ｉ中に固体Ｃのサブミクロン粒子を含む乳懸濁液から出発し、前記乳懸濁液は、
第一の液相Ｉと混和可能であるが第二の液相ＩＩには混和しない第三の液相ＩＩＩ中に含まれる反応物質Ｒを添加し、
エネルギーを供給しながら、反応物質Ｒを含む第三の液相ＩＩＩと第四の液相ＩＶとから乳化液を形成し
エネルギーを供給しながら第一の液相Ｉの液滴と第三の液相ＩＩＩの液滴とを合一させ、
その後、鞘部用前駆体物質ＰＳを第二の連続液相ＩＩに添加して第一の分散液相Ｉの液滴中に拡散させるか、
この分散相の液滴中に鞘部用前駆体物質ＰＳを含む他の乳化液の形で添加し、
（ただし、前記他の乳化液の分散相は、第一の分散液相Ｉと混和可能であるが、連続液相ＩＩとは混和せず、前記他の乳化液の連続相は、第一の連続相ＩＩを混和可能である）、
その後、第一の分散液相Ｉの液滴と前記他の乳化液の液相中の液滴とを強制的に合一させて製造される
請求項１〜４のいずれか一項に記載の陰極析出性の電着プライマー組成物。
【請求項６】
第一の分散液相Ｉ中に含まれる芯部形成固体Ｃのサブミクロン粒子と連続相としての第二の液相ＩＩとを含む乳懸濁液が、
第一の分散液相Ｉに芯部形成固体Ｃの前駆体物質ＰＣを含み、第二の液相ＩＩが連続相であるミニ乳化液から出発し、
芯部形成前駆体物質ＰＣの物理的または化学的な変換により、これから
第一の分散液相Ｉ中に含まれる芯部形成固体Ｃが、連続相としての第二の液相ＩＩとのミニ乳懸濁液を形成して製造される
請求項１〜５のいずれか一項に記載の陰極析出性の電着プライマー組成物。
【請求項７】
前記芯・鞘型粒子が実質的に球状粒子である請求項１〜６のいずれか一項に記載の陰極析出性の電着プライマー組成物。
【請求項８】
前記芯・鞘型粒子の芯部Ｃが、針状の形状、円錐状の形状または四面体、八面体、双五角錐、二十面体からなる群から選ばれる多面体状の形状をもつ請求項１〜７のいずれか一項に記載の陰極析出性の電着プライマー組成物。
【請求項９】
前記触媒が芯部の周囲に施された鞘部を形成する請求項１〜８のいずれか一項に記載の陰極析出性の電着プライマー組成物。
【請求項１０】
前記電着プライマー組成物中の芯・鞘型粒子の触媒の金属含量が１００ｇのバインダー固体に対して２．５〜１０ｍｍｏｌ金属の範囲にある請求項１〜９のいずれか一項に記載の陰極析出性の電着プライマー組成物。
【請求項１１】
請求項１〜１０のいずれか一項に記載の陰極析出性の電着プライマー組成物を導電性被塗装品の塗装に使用する方法。
【請求項１２】
前記被塗装品が自動車ボディまたはその部品である請求項１１に記載の陰極析出性の電着プライマー組成物の使用方法。
【発明の詳細な説明】
【技術分野】
【０００１】
本発明は、バインダー水分散液と架橋剤と細かく区分された支持体に結合している触媒とからなる陰極析出性の電着プライマー組成物に関する。本発明はまた、陰極析出性電着プライマー組成物の導電性の被塗装品、特に自動車ボディまたはその部品の塗装への使用法に関する。
【背景技術】
【０００２】
陰極電着塗装（陰極電気浸漬）は、直流を印加して、水希釈可能な塗料材料を電気伝導性の被塗装品（workpiece）上に塗装するプロセスである。被塗装品を塗料浴中に浸漬し、イオン化している塗料がこの被塗装品の上に析出する。次いでこの被塗装品を浴から取り出し、他の工程でこの塗料を焼結する。なお、好ましい被塗装品としては、自動車ボディやその部品があげられる。
【０００３】
この水希釈可能なプライマー系には、例えばジブチルスズオキシドなどの架橋触媒が加えられる。このような触媒を使用する場合、ジブチルスズオキシドの代謝物であるジブチルスズ化合物が原因となったり関連して、火口状の凹みができうることが観測された。これらの凹みは塗料の品質を低下させるため、しばしば後処理が必要となる。このため、例えば自動車の仕上げラインでこの塗料を磨く必要があり、コストアップにつながる。また、これらの凹みの結果として塗料の見かけ品質が低下し、市場での品質ランクが低下する。
【０００４】
また、ジブチルスズオキシドとジオクチルスズオキシドを使用する場合には、浸漬タンク中で析出の例が認められた。最悪の場合には、このような析出の結果として、陰極電気浸漬タンク中で浸漬プライマーのすべてが失われることとなる。陰極電気浸漬タンクでは、前処理工程からのリン酸の同伴の結果、リン酸レベルが増加する可能性がある。電着塗装の架橋反応が例えばジブチルスズオキシドのようなスズ化合物で触媒される場合には、リン酸スズ塩が容易に形成されて、析出物として浅い窪みあるいは顕著な凹み（基材にまで達する円形のぬれ欠陥）を形成させることとなるかもしれない。また、ジブチルスズオキシドが不安定で徐々に分解して上記の析出物を形成する結果として浴の材料から除去されるため、浸漬浴中の触媒レベルが低下することとなる。このため、架橋が不十分となり耐腐食性が低下する可能性がある。
【０００５】
また、ジブチルスズオキシドとジオクチルスズオキシドは、これらが固体化合物であって有機のフィルム材料中での溶解度が低いため、比較的に大量に用いる必要があり、これらの触媒の使用が経済的に好ましくなくなるという欠点を有している。また、この材料が固体であるため、分散不良の結果として欠陥や凹みが発生する可能性もある。
【０００６】
電着プライマー組成物中で使用可能な一連の架橋触媒（硬化触媒とも呼ばれる）が、先行技術に開示されているが、これらは、浸漬プライマー中の硬化触媒に対する厳しい要件を満足させることができない。例えば、欧州公開公報ＥＰ０２６４８３４Ａ１には、電着プライマー組成物への添加物としての触媒活性金属化合物を坦持する有機ポリマー支持体が開示されている。ＥＰ０８５９０１７Ａ１には、非水親和性触媒を水系で使用可能とするために、水分散性無機支持体に塗布された非水親和性触媒が記載されている。米国公開公報ＵＳ２００７／００４５１１６Ａ１には、樹脂相と水系の媒体中に分散している触媒活性ナノ粒子とからなる電着プライマー組成物が開示されている。この樹脂相は、硬化剤と活性水素を有する樹脂とを含んでいる。ドイツ特許出願ＤＥ１００４１０３８Ａ１には、触媒に好適なＳｎＯ２で被覆されたＳｉＯ２粒子が開示されている。
【０００７】
これらの例のいずれにも、触媒または触媒含有粒子が、対応する分散液及び／又は浸漬プライマー組成物中で一様に分布しているものは開示されていない。また、米国出願ＵＳ２００７／０１４９６５５Ａ１とＷＯ２００７／０２５２９７Ａ３、ＵＳ２００７／００４５１１６Ａ１、ＵＳ２００７／００５１６３４Ａ１には、非坦持の触媒が示されている。言い換えれば、外層のみが触媒的に活性ではあるにもかかわらず、原理的に触媒的な材料が粒子中心部にまでも使用されている。
【発明の概要】
【発明が解決しようとする課題】
【０００８】
したがって、本発明の目的は、支持体に結合している硬化触媒が均一に分布している電着プライマー組成物を提供することである。
【課題を解決するための手段】
【０００９】
本目的は、本出願の独立請求項に記載の技術項目により達成される。従属請求項や明細書、実施例、図面には、好ましい応用例が記載されている。
【００１０】
驚くべきことに、これら既知の先行技術の問題を、バインダー水分散液と架橋剤と芯・鞘型粒子ＣＳとからなる陰極析出性の電着プライマー組成物であって、該芯・鞘型粒子が、芯部Ｃと鞘部Ｓを形成する触媒とからなり、該芯部が触媒的に不活性の無機支持体であり、該芯・鞘型粒子が最大径として１０００ｎｍを持ち、鞘部Ｓの厚みが１０ｎｍ以下であり、該芯・鞘型粒子が、第二の連続液相ＩＩ中に第一の分散液相Ｉが入った形の乳懸濁液から出発して製造可能であり、第一の分散液相Ｉは、サブミクロン粒子状の芯部形成固体Ｃと分子的に分散・溶解した鞘部用前駆体物質ＰＳと、必要に応じて反応物質Ｒとを含み、乳懸濁液の第一の分散液相Ｉ中で、サブミクロン芯・鞘型粒子ＣＳが、鞘部用前駆体物質ＰＳの化学変換または物理変換により生産される電着プライマー組成物により解決できることが明らかとなった。
【００１１】
硬化触媒を含む分散液は、安定な水分散液を形成するため、陰極析出性の浸漬プライマー用の成分として特に好適である。浸漬プライマー用に前もって調整された本発明の芯・鞘型粒子の安定な水分散液の効果の改善のために、粒子の分布均一性と分散液の流動特性をもとに処理して保存することもできる。また、経済的なＳｉＯ２が本発明の支持体として好ましく用いられるため、先行技術に既知の非坦持触媒と比べて材料コストを低下させることができる。本出願の浸漬プライマー組成物は、芯鞘型構造の触媒坦持粒子を含むため、先行技術に記載されている触媒に較べると安価に大量生産可能である。触媒的に不活性の無機支持体が本発明の粒子として用いられるため、またその上に触媒性の金属酸化物が好ましくは分散して相互に離れて固定化されているため、得られる触媒の比表面積は極めて大きい。この長所は先行技術の非坦持触媒には認められない。したがって、触媒坦持粒子を含むため、本出願の電着プライマー組成物は、材料の使用量が減少しているものの、より大きな触媒活性を示すことができる。また、触媒材料が芯部の表面上に固定化されているため、拡散係数が低下し、陰極電着プライマーの塗膜からその上に塗布された塗膜への触媒の移動を減少させるか、全く防止することなる。
【００１２】
したがって、本明細書に記載の本発明の電着プライマー組成物は、塗料材料中の架橋反応の硬化触媒として芯・鞘型粒子を含むため、支持体結合触媒に伴う従来既知の問題を解決することができる。
【００１３】
本発明の電着プライマー組成物の芯・鞘型粒子は、乳懸濁液法により製造されるが、これについて以下に述べる。
【００１４】
周知のように、懸濁液とは連続液相中に分散した固相からなる混合物である。
【００１５】
乳化液とは、二種の相互に非混和の液相からなる液状分散系であり、そのうち一相（分散相または内部相という）が第二の相（連続相または均一相という）中に微細な液滴状で分散している。これらの相の極性により、乳化液は水中油形（Ｏ／Ｗ）または油中水形（Ｗ／Ｏ）の乳化液と呼ばれる。前者の場合、無極性な媒体からなる油相が、この無極性相に非混和の水溶液または他の化合物からなる高極性相中に、微分散した液滴状で存在している。Ｗ／Ｏ形の乳化液の場合は逆に、高極性相が油相中に微分散した液滴状で存在する。乳化液全体に対する分散相の比率は、＞０％から＜１００％の範囲であってよい。
【００１６】
「ミニ乳化液」とは、立体効果及び／又は静電効果により及び／又は一種以上の界面活性剤により及び／又は他の助剤により安定化されている、分散相の平均液滴直径が≦５０００ｎｍ（≦５μｍ）である熱力学的に不安定な液状分散系（乳化液）に対して用いられる言葉である。
【００１７】
乳懸濁液という言葉は、乳化液中に粒子状固体が分散した混合物に対して用いられ、ミニ乳懸濁液は、内部に粒子状固体含むミニ乳化液である。
【００１８】
ミニ乳化液は、例えば機械的エネルギーを、例えば攪拌エネルギーや乱流運動エネルギ、超音波、圧力を供給しながら、均質化弁や、スタチックミキサー、マイクロミキサーまたは膜を用いて、あるいは一般的には層流又は乱流状のせん断流及び／又は延伸流とキャビテーションとを用いて製造することができる。得られる乳化液の形（Ｗ／Ｏ乳化液またはＯ／Ｗ乳化液）は、用いる物理的な系や、分散相と連続相の濃度、一種以上の界面活性剤及び／又は助剤を選択することで決まる。
【００１９】
乳化のためには、芯・鞘型粒子の製造の間にミニ乳化液中または乳懸濁液中で液滴が十分に安定であることであることが必要である。物理的な系によっては、液滴の表面電化により、即ち静電反発の結果として、液滴が安定化される。液滴相を界面活性剤で外部から安定化させる必要がある場合は、静電効果及び／又は立体効果により行うことができるが、これは、適当な安定化助剤により、または液体連続相中に存在するピカリング安定剤（表面活性粒子）によりなされる。この液体分散相は、粒子及び／又は乳化液を安定化させるための助剤をさらに含んでいてもよい。ミニ乳化液またはサブミクロン懸濁液を安定化させるための助剤には、分散相の液滴又は粒子の増粘または沈降を抑制または防止するように連続相の流動学的性質を変化させる物質が含まれる。
【００２０】
本プロセスの条件下で液状の凝集状態にある相は、液体と呼ぶこととする。
【００２１】
「芯部形成固体Ｃのサブミクロン粒子」は、一種以上の芯部形成固体Ｃのサブミクロン粒子をも含んでいる。同様に、分子的に分散溶解した鞘部用前駆体物質ＰＳとは、２種以上の分子的に分散溶解した鞘部用前駆体物質ＰＳをも意味し、分子的に分散溶解した芯部用前駆体物質ＰＣとは、２種以上の分子的に分散溶解した芯部用前駆体物質ＰＣをも意味する。
【００２２】
一種以上の芯部形成固体と一種以上の分子的に分散溶解した鞘部形成固体の前駆体物質とを含む第一の液相Ｉの液滴中で、分子的に分散溶解した前駆体物質から固体の芯部表面上に鞘部を形成することができることが明らかとなった。この場合には、第一の液相Ｉの液滴は、サイズが小さいため（この系はミニ乳懸濁液であり、このため、出口での分散相の平均液滴直径が≦５μｍとなっている）、ミニ反応器として機能して、もとの芯部形成固体のサブミクロン懸濁液の多分散性がほとんど維持されることとなる。
【００２３】
この目的のためには、出発点は、第二の連続液相ＩＩ中に第一の分散液相Ｉが入った形の乳懸濁液であって、芯部形成固体Ｃのサブミクロン粒子と分子的に分散溶解した鞘部用前駆体物質ＰＳとが第一の分散液相Ｉに含まれている乳懸濁液である。
【００２４】
ある実施様態においては、上記の乳懸濁液がさらに反応物質Ｒを含んでいる。
【００２５】
第一の実施様態においては、上記の乳懸濁液が、
・第一の液相Ｉ中の芯部形成固体Ｃのサブミクロン粒子の懸濁液から出発し
・ここに鞘部用前駆体物質ＰＳを添加して分子的に分散溶解させ、次いで
・第二の液相ＩＩを添加し、第一の液相Ｉとともにエネルギーを供給しながら乳化させて製造される。
【００２６】
他の実施様態においては、上記乳懸濁液は、
・連続相としての第二の液相ＩＩ中に芯部形成固体Ｃのサブミクロン粒子を含む第一の液相Ｉが分散相存在する乳懸濁液から出発し、
・第一の液相Ｉと混和可能だが第二の液相ＩＩとは混和しない第三の液相ＩＩＩ中に存在する鞘部用前駆体物質ＰＳを添加し、
・エネルギーを供給しながら、前駆体物質ＰＳを含む第三の液相ＩＩＩと、第二の液相ＩＩと混和可能だが第一と第三の液相ＩＩＩとは混和しない第四の液相ＩＶとから乳化液を形成し、
・エネルギーを供給しながら、第一の液相Ｉの液滴と第三の液相ＩＩＩの液滴とを合一（coalescence）させて製造される。
【００２７】
したがって、この実施様態においては、分散相液滴中に芯部形成固体のサブミクロン粒子を含む第一の乳懸濁液の分散相が、分散相液滴中に鞘部用前駆体物質ＰＳを含む第二の乳化液の分散相と合一させられる。
【００２８】
さらに他の実施様態においては、分散相液滴中に芯部形成固体Ｃのサブミクロン粒子に加えて、分子的に分散溶解した鞘部用前駆体物質ＰＳと反応物質Ｒとを含む上記乳懸濁液が提供される。このために、
・出発点は、連続層としての第二の液相ＩＩ中に、芯部形成固体Ｃのサブミクロン粒子と分子的に分散溶解した鞘部用前駆体物質ＰＳとを含む分散相としての第一の液相Ｉがある形の乳懸濁液であり、
・その後、反応物質Ｒを第二の連続液相ＩＩに添加し、第一の分散液相Ｉの液滴中に拡散させ、または
・  第一の分散液相Ｉとは混和可能だが第二の連続液相ＩＩとは混和しない他の液相Ｖに添加し、
・反応物質Ｒを含むこの他の液相Ｖとさらに他の液相ＶＩとから、エネルギーを供給しながら乳化液を形成させる。相Ｖを含むこの乳化液の液滴を、
・芯部形成固体Ｃと鞘部用前駆体物質ＰＳとを含む第一の分散液相Ｉの液滴と
合一させる。
【００２９】
他の実施様態においては、芯部形成固体Ｃのサブミクロン粒子と分子的に分散溶解した鞘部用前駆体物質ＰＳと反応物質Ｒとを含む上記乳懸濁液が、固体Ｃのサブミクロン粒子と反応物質Ｒとを含む乳懸濁液の液滴と分散相の液滴中に鞘部用前駆体物質ＰＳを含む他の乳化液の液滴との強制的な合一により製造される。
【００３０】
連続相としての第二の液相ＩＩ中に第一の分散液相Ｉ中に含まれる芯部形成固体Ｃのサブミクロン粒子が存在する乳懸濁液の製造は、分散相の液滴中にサブミクロンの芯部−形成粒子状固体Ｃと分子的に分散溶解した鞘部用前駆体物質ＰＳと、適当なら反応物質Ｒとを含む乳懸濁液の製造プロセスと同様に行われる。この目的のための第一の実施様態においては、
・出発点は、第一の分散液相Ｉ中に芯部形成固体用前駆体物質ＰＣを含み、第二の液相ＩＩが連続相であるミニ乳化液であり、これから、芯部形成固体の前駆体物質ＰＣの物理的なまたは化学的な変換により第一の分散液相Ｉ中の芯部形成固体Ｃを含み、連続相として第二の液相ＩＩを有するミニ乳懸濁液が得られる。
【００３１】
この目的のための他の実施様態においては、
−出発点は、第一の分散液相Ｉ中に芯部形成固体用の前駆体物質ＰＣを含み、第二の液相ＩＩが連続相であるミニ乳化液であり、
−その後、反応物質Ｒが第二の連続液相ＩＩに添加し、第一の液相の液滴中に拡散させ、または
・第一の液相Ｉとは混和可能だが第二の液相ＩＩとは混和しない第三の液相ＩＩＩに添加し、
・反応物質Ｒを含む第三の液相ＩＩＩと、第二の液相ＩＩとは混和可能だが第一および第三の液相とは混和しない第四の液相ＩＶとから、エネルギーを供給しながら、乳化液を形成し、分散液相ＩＩＩの液滴を、芯部形成固体用の前駆体物質ＰＣを含むｆ第一の分散液相Ｉの液滴と合一させ、
・その後芯部形成固体Ｃ用の前駆体物質ＰＣを反応物質Ｒと化学反応させる。
【００３２】
分散相の液滴中に芯部形成固体Ｃのサブミクロン粒子と分子的に分散溶解した鞘部用前駆体物質ＰＳとを含む乳懸濁液から、鞘部用前駆体物質ＰＳの物理的な変換によりサブミクロン芯・鞘型粒子が製造される実施様態において、この物理的な変換が、特に一つ以上のプロセスパラメーターの変更であってよく、好ましくは温度及び／又は圧力の変更、あるいは上記の反応物質Ｒの添加と同様に行う溶媒または塩の添加であってもよい。この物理的な変換は、特に冷却により行うことが可能で、あるいは鞘部及び／又は芯部の一種以上の固体を溶解している溶媒の蒸留により、あるいは上記の反応物質Ｒの添加と同様に、鞘部及び／又は芯部の一種以上の溶解固体の溶解度を低下させる他の溶媒の添加により、あるいは上記の反応物質Ｒの添加と同様に、鞘部及び／又は芯部の一種以上の溶解固体の溶解度を低下させる一種以上の他の塩の添加により行うことができる。
【００３３】
「サブミクロン粒子」とは、平均外径が１μｍ未満の粒子状固体をさす。
【００３４】
ナノ粒子の芯部の平均外径は、好ましくは≧１０ｎｍで≦９００ｎｍであり、より好ましくは≧１０ｎｍで≦５００ｎｍであり、特に好ましくは≧１０ｎｍで≦２５０ｎｍである。
【００３５】
サブミクロン芯・鞘型粒子の鞘部の厚みは、好ましくは≧０．５ｎｍで≦５０ｎｍの範囲、より好ましくは≧１ｎｍで≦８ｎｍ、特に好ましくは≧１ｎｍで≦５ｎｍの範囲である。
【００３６】
鞘部の厚みは、次のようにして計算される：０．５×（芯・鞘型粒子の直径−芯部の直径）。
【００３７】
芯部の直径と芯・鞘型粒子の直径は、例えば透過型電子顕微鏡（ＴＥＭ）による測定で決められる。
【００３８】
本明細書の粒子はサブミクロン芯・鞘型粒子であるため、芯部と鞘部の直径の合計は１０００ｎｍを超えない。芯部と鞘部の直径の合計は、多くとも１０００ｎｍである。
【００３９】
鞘部は芯部を完全に覆うか、一部のみを覆う。
【００４０】
「鞘部」は、芯部粒子上に離散した粒子も含む。これらの粒子は、例えば触媒機能を有していてもよい。支持体上に触媒粒子を塗布する場合、これらの粒子は、支持体の表面上で相互に接触するか、離散するようにする。
【００４１】
このサブミクロン芯部粒子や離散鞘部粒子、芯・鞘型粒子は、理想的には球状構造をとる。しかしながら、この理想的な構造からずれていてもよい。これらのずれは、例えば芯・鞘型粒子の表面上での小さな凹凸の形で発生する。しかし、サブミクロン芯部粒子や離散鞘部粒子、芯・鞘型粒子は、実質的に理想的な球状三次元構造を有している。
【００４２】
粒子径は電子顕微鏡写真から決定できる。
【００４３】
本発明の浸漬プライマーは、一種以上の芯部形成固体Ｃを、好ましくは浸漬プライマーの全重量に対して０．０１〜４０質量％の比率で、より好ましくは１〜１０質量％の比率で含んでいる。この芯部形成固体Ｃ（支持体）は、特に、ＳｉＯ２、ＴｉＯ２、Ａｌ２Ｏ３、ＺｒＯ２、Ｆｅ２Ｏ３およびＦｅ３Ｏ４からなる群から選ばれる物質または一種以上の物質の混合物である。ＳｉＯ２とＴｉＯ２が好ましい。
【００４４】
上記の無機酸化物のいくつかは、異なる形状で存在する。例えば、ＴｉＯ２は、ルチルや、アナターゼ、板状チタン石として存在し、酸化アルミニウムの形状としては、立方晶系のγ−Ａｌ２Ｏ３や菱面体晶系α−Ａｌ２Ｏ３があげられる。
【００４５】
ここで用いられる支持体材料について、形状の選択において制限はない。
【００４６】
上述のように、ＳｉＯ２が好ましい支持体材料の一つである。ＳｉＯ２を芯・鞘型粒子の支持体材料として使用する場合、沈降シリカが好ましい。ヒュームドシリカを分散物に使用すると、凝集物が得られる。これらの材料を触媒の支持体として使用する場合、また得られた芯・鞘型粒子が例えば水分散液に使用される場合、芯・鞘型粒子の粒径分布は不均一である。凝集物の高次構造による不均一性のため、分散液や電着プライマーに対して望まざる流動性への悪影響が出ることがある。したがって標準的な触媒は研磨樹脂で研磨し、部分的に凝集物構造を破壊する。このように芯・鞘型粒子分散液が均一な分布状態であれば、芯・鞘型粒子を浸漬プライマー組成物に添加する前のこのような凝集破壊工程を除くことができる。これらの分散液は、さらに加工することなく浸漬プライマー組成物に添加できる。このようにして、非常に安定な分散物を、即ち浸漬プライマー組成物中で本発明の粒子の沈降が極めて少ないか全くない分散液を製造することができる。
【００４７】
触媒（鞘部Ｓ）は、ＺｎＯ、ＳｎＯ、ＳｎＯ２、Ｂｉ２Ｏ３、Ｃｅ２Ｏ３、ＣｅＯ２、ＣｕＯ、Ｃｕ２Ｏ、ＷＯ３、Ｙ２Ｏ３、Ｌａ２Ｏ３、ＭｎＯ２、ＭｏＯ２、Ｎｄ２Ｏ３、ＮｄＯ２、ＶＯ２、ＶＯ３、Ｖ２Ｏ５またはこれらの混合物からなる群から選ぶことができる。好適なのは、ＳｎＯとＳｎＯ２である。
【００４８】
触媒材料として上に取り上げた酸化物のうちのいくつかは、異なる形状で存在する。形状の選択に当たりここで用いる触媒材料に制限はない。
【００４９】
上述のように、さらに反応物質Ｒを用いることもできる。この反応物質は、例えば可溶性の有機塩基、特にアミンであってよく、あるいは水溶性の塩基、例えば水酸化ナトリウムまたは水酸化カリウム水溶液、または二酸化炭素またはアンモニアなどのガス、還元剤（Ｈ２、ＮａＢＨ４）、酸化剤、開始剤、緩衝液、またはイオン交換樹脂であってもよい。
【００５０】
上記の相互に混和しない二液のうち一方が親水性であり、他方が疎水性である。
【００５１】
好ましくは第一の分散液相Ｉが水相であり、第二の連続液相ＩＩが油相、より好ましくは、アルカンまたはアルカン混合物、植物油または植物油混合物、シリコーン油またはシリコーン油混合物、またはこれらの物質の混合物である。
【００５２】
ある実施様態では、サブミクロン芯・鞘型粒子のミニ乳懸濁液から第一の分散液相Ｉまたは第二の連続液相ＩＩを取り除き、サブミクロンの芯・鞘型粒子のそれぞれ他の液相中での懸濁液を得てもよい。
【００５３】
好ましくは、芯部形成粒子の上に重ねて２〜１０層の、好ましくは２〜３層の鞘部を形成することもできる。しかしながら、触媒層が一層のみ形成されることが特に好ましい。
【００５４】
ある好ましい実施様態においては、芯部と一層以上の鞘部が、それぞれ同一の化学組成であるが異なる形状を持っていても、特に異なる結晶構造を持っていてもよく、また芯部の材料が非晶質で一層以上の鞘部の材料が結晶性であっても、あるいはその逆であってもよい。
【００５５】
もう一つの実施様態においては、鞘部が芯部を完全に覆っていないサブミクロン芯・鞘型粒子のミニ乳懸濁液を製造し、その後、下流の製造工程でこのサブミクロン芯・鞘型粒子から芯部の一部又は全部を除去して、特に蒸着、溶解またはエッチングにより除去して中空構造を形成し、次いで他の一層以上の鞘部をこの中空構造に塗布することもできる。
【００５６】
上述のように、このようにして得られる芯部と鞘部からなる粒子は、理想的には球状構造をもつ。しかしながら、多層鞘部構造の場合は、この理想構造から少しずれた構造も許される。
【００５７】
これらの粒子は分散液に加工され、この分散液が本発明の電着プライマー組成物の成分として用いられる。この場合、電着プライマー組成物中の芯・鞘型粒子の触媒の金属含量は、１００ｇのバインダー固体に対して２．５〜１０ｍｍｏｌの金属である。
【００５８】
上記のプロセスで製造されたサブミクロン芯・鞘型粒子は、電着プライマー中、好ましくは陰極析出性の電着プライマー組成物中の架橋反応の触媒として使用できる。
【００５９】
以下、図面および実施例をもとに本発明を詳述する。
【図面の簡単な説明】
【００６０】
【図１】ＳｎＯ２被覆ＳｉＯ２粒子の電子顕微鏡写真（ＴＥＭ）。ＳｉＯ２支持体粒子の直径は２０〜１３０ｎｍであり、その周りを覆っているＳｎＯ２粒子は２〜４ｎｍ（直径）である。図１において、ＳｉＯ２粒子上のＳｎＯ２のふくらみは、黒い点として観察される。これらのＳｎＯ２触媒粒子は、表面上で相互に隣接した粒子として、あるいは隔離された粒子として存在している。
【実施例】
【００６１】
実施例１
芯・鞘型粒子の製造  
芯・鞘型粒子を、上述のミニ乳化液プロセスで、Ｓｉ：Ｓｎモル比を１０：１として製造した。
【００６２】
ミニ乳化液の製造に用いた出発原料は、ＳｉＯ２の４５％濃度（質量％）の水懸濁液［Ｈ．Ｃ．スターク社（レバシル１００／４５％）］である。この懸濁液を、２９．７７質量％（乳化液に対して）の脱イオン水で、ＳｉＯ２固形分（乳化液中の）として最終濃度でＳｉＯ２で２．５質量％にまで希釈した。次いで、この水懸濁液に、ＳｎＣｌ４×５Ｈ２Ｏ（乳化液当たり１．０７質量％）を溶解させた。平行して、１．５０質量％（乳化液に対して）のスパン８０［ソルビタンモノオレエート、ロス社（ドイツ）］を、６５．１７質量％（乳化液に対して）のｎ−デカンに溶解した。次いで、これら二つの液相を混合し、ウルトラタラックス社のローターステータ式攪拌器を用いて前乳化させた。この結果、ＳｉＯ２粒子と溶解したＳｎＣｌ４とを含む水性液滴を含む、溶存スパン８０を含有するｎ−デカン連続溶液を得た。
【００６３】
ついで、このようにして得られた粗乳化液を、高圧ホモジナイザー（圧力差：１０００ｂａｒ）で再乳化して、≦１μｍの液滴を形成した。
【００６４】
この乳化液を次いで、トリエチルアミン（トリエチルアミン：Ｓｎモル比＝６：１）とともに、攪拌している圧力容器に入れ、１３０℃に加熱した。この温度で４時間保持した。このようにして、２〜４ｎｍのＳｎＯ２触媒粒子が、ある場合は隣接して、ある場合は離れてＳｉＯ２表面上に存在する個別粒子として形成された（図１も参照）。
【００６５】
遠心分離、上澄液の除去、液体での再分散を繰り返して、得られた粒子を洗浄した。このようにして得られた粒子を脱イオン水に再分散した。この粒子の全固形分含量は１２質量％であり、固体の合計質量のうち、ＳｎＯ２が２０％を、ＳｉＯ２が８０％を占める。
【００６６】
実施例２
電着プライマー組成物用の架橋剤の調整
架橋剤を、ＥＰ０９６１７９７Ｂ１に準じて調整した。
【００６７】
攪拌器と還流冷却器と内部温度計と不活性ガス導入部を備えた反応器に、１０８４ｇの４，４’−ジフェニルメタンジイソシアネート系の高分子量多官能性のオリゴマー異性体（ＮＣＯ相当重量＝１３５、バソナート（Ｒ）Ａ２７０、ＢＡＳＦ；ＮＣＯ価＝約２．７；２，２’−及び２，４’−ジフェニルメタンジイソシアネート含量＝５％未満）を窒素雰囲気下で投入した。２ｇのジブチルスズジラウレートを添加し、また生成物温度が７０℃未満となるような速度で１３１４ｇのブチルジグリコールを滴下した。添加終了後、温度を７０℃でさらに１２０分間維持した。この後の試験では、ＮＣＯ基はもはや検出されなかった。この混合物を６５℃に冷却した。固体分含量は＞９７％であった（１３０℃で１時間）。
【００６８】
実施例３  
陰極析出性の合成樹脂と架橋剤とを含む低溶媒バインダー水分散液の調整
バインダー分散液を、ＥＰ０９６１７９７Ｂ１に準じて調整した。伝熱油で加熱した、攪拌器と還流冷却器と温度計と不活性ガス導入部管を備えた試験室反応器に、１１２８部の市販のビスフェノールＡ系エポキシ樹脂（エポキシド相当重量（ＥＥＷ）：１８８）と２６２部のドデシルフェノールと３１．４部のキシレンと２２８部のビスフェノールＡとを投入し、この初期混合物を窒素下にて１２７℃に加熱した。撹拌下、１．６ｇのトリフェニルフォスフィンを添加した。その際、発熱反応があり温度が１６０℃に上昇した。１３０℃に冷却後、エポキシド含量を試験した。ＥＥＷは５３２であり、＞９８％のフェノール性ＯＨ基が反応したことがわかった。この時点で、２９７．５部のプルリオールＰ（ポリプロピレングリコールＭＷ９００、ＢＡＳＦ）を冷却しながら添加した。５分間後１２０℃で、さらに冷却を続けながら、１０５部のジエタノールアミンを添加した。短い発熱の後（Ｔｍａｘ：１２７℃）、温度が１１０℃にまで下がった時点（３０分間）で、
５１部のＮ，Ｎ−ジメチルアミノプロピルアミンを添加した。短い発熱の後（Ｔｍａｘ：１４０℃）、この混合物を、粘度が一定（１．８ｄＰａｓ、板／コーン粘度計、２３℃、ソルベノンＰＭ（ＢＡＳＦ）中４０％濃度）となるまで、１３０℃でさらに２時間反応させた。次いで、５８．５部のブチルグリコールと８８７．８部の架橋剤（実施例５．１）を、冷却しながら添加し、生成物を１０５℃で排出させた。
【００６９】
２１００部の熱の残る混合物を、直ちに激しく攪拌しながら、前もって作製した１９４５部の完全脱イオン水（脱イオン水）と３３．１部の氷酢酸の混合物中に分散させた。しばらく均一化をおこなった後、この分散液をさらに１４０４部の脱イオン水で希釈し、Ｋ９００板フィルター（ザイツ社）で濾過した。この分散液の性質は、以下の通りである。
【００７０】
固形分（１３０℃で１時間）：３５．７％  
ＭＥＱ塩基：０．６５７ｍｅｑ／ｇ樹脂固体  
ＭＥＱ酸：０．２８３ｍｅｑ／ｇ樹脂固体  
ｐＨ：５．４
平均粒子径：１２５ｎｍ（光散乱法）  
沈降安定性：室温で３ケ月保管後に堆積物なし
粘度：１４秒（ＤＩＮ４カップ、２３℃）  
【００７１】
実施例４  
カチオン性水溶性研磨樹脂
ＥＰ５０５４４５Ｂ１の実施例１．３に準じて、研磨樹脂を製造し、取扱いを大幅に容易にするために中和し、２．８２部の氷酢酸と１３．８４部のＤｌ水で希釈する。これにより、元の固体含量は６０％に低下する。
【００７２】
実施例５  
水性の顔料ペースト  
ＥＰ５０５４４５Ｂ１に記載の方法に準じて、下の表に（表１）示される出発原料（％質量換算で）から水性の顔料ペーストを製造する。
【００７３】
【表１】
0005661030.tif 000002
【００７４】
実施例６  
電気塗装浴の製造とプライマーフィルムの形成  
陰極析出性の電着プライマーとしての試験のために、実施例３のバインダー水分散液と表１に示す顔料ペーストトを混合して、表２に示す浸漬プライマー浴を得る。比較のために、浸漬浴１を作る。本発明の芯部／鞘部粒子を含む実施例１の分散液と表１のペースト２を、浸漬浴２〜４に投入する。なお、最初にバインダー分散液を投入し、脱イオン水で希釈する。次いで、顔料ペーストと本発明の芯部／鞘部粒子を含む実施例１の分散液を撹拌下で導入する。図中の値は、重量部（ｇ）である・
【００７５】
【表２】
0005661030.tif 000003
【００７６】
これらの電着プライマー浴は、室温で３日間撹拌して養生させる。析出電圧が２２０ボルトで破過電圧が３５０ボルト（浴温度２９℃）で２分間かけて、このプライマーの塗膜を、前処理工程でＣｒ（ＶＩ）洗浄をしていない、陰極に連結されたリン酸亜鉛メッキのスチールの試験パネル上に形成する。
【００７７】
【表３】
0005661030.tif 000004
【００７８】
析出したフィルムを脱イオン水で洗浄し、１７５℃（装置温度）で１５分間（また、架橋程度の指標としてガラス転移温度Ｔｇを測定するため１６０℃で）焼結する。
【００７９】
【表４】
0005661030.tif 000005
【００８０】
＊ＤＩＮ５３７６５（０３．１９９４）−７．１章、ガラス転移：プラスチック及び弾性体の試験法−熱分析−動的示差熱量測定（ＤＤＣ）による
【００８１】
上記の試験により浴のリン酸添加への抵抗性を調べた。
【００８２】
実施例７  
リン酸スズ凹みに関する陰極浸漬塗膜の凹み感受性の試験
上述のように、例えば前処理工程からのリン酸の取り込みのため、陰極浸漬タンク中ではリン酸のレベルが上昇し、その結果としてリン酸スズ塩が生成する可能性がある。沈殿物としてこれらの塩は、浅い窪みを、場合よっては明確な凹みを形成させることがあり。リン酸塩の添加に対する陰極浸漬塗装の感受性を、リン酸水素ナトリウムを加え浸漬浴を酸性化（ＤＩＮ５３７６５に準ずる；上記“＊”を参照）して試験する。
【００８３】
方法：比較用浸漬浴（前述）と本発明の浸漬浴とを試験するために、Ｌ字形の金属試験パネル（１０×２０ｃｍ、中央が曲がっている）を塗装し、次いでこの浴中にさらに１５分間浸漬し、表面の水平方向に塗装された部分を評価する。ブランクの試料を作った後、これらの浴を、１００ｐｐｍのリン酸水素二ナトリウム・１２水和物（５ｋｇの浴材料を得るのに１．８８ｇの塩と５０ｍｌの完全脱イオン水）と混合し、２４時間攪拌する。８５％ギ酸を用いてｐＨを５．５に調整した後、再度２４時間攪拌し、次いで塗装させる。
【００８４】
【表５】
0005661030.tif 000006
【図１】
0005661030.tif 000007